Description détaillée de l’invention La présente invention concerne une lame composite multicouche figure 2 A, B, C, conductrice électriquement, insensible à la corrosion (non métallique), étanche, rigide et formable, pour plaque d’écoulement de fluide et plaque bipolaire comprenant : Au moins une couche sèche poreuse représentée sur les figures 1 A, B, C (1) comprenant un ensemble de fibres de renfort sec pour le renforcement structurel et de charges conductrices non métalliques permettant l’amélioration de la conductivité électrique. Au moins une couche conductrice représentée sur les figures 1 A, B, C (2) non métallique d’une matière graphitique. Au moins une couche polymérique figure 1 A, B, C (3) d’une matrice polymère intercalées entre au moins une couche sèche poreuse (1) et une couche conductrice (2), caractérisée en ce que le polymère thermoplastique (12) pénètre dans l’épaisseur de la couche sèche (1), et adhère à la couche conductrice, formant une matrice polymérique assurant la liaison entre la couche sèche et la couche conductrice. La lame composite résultante, après moulage, (5) comprend une couche supérieure, une couche inférieure et un mélange conducteur de renfort-charge-polymère pris en sandwich entre la couche supérieure et la couche inférieure, ledit mélange étant composé de la couche sèche poreuse (1) et de la couche polymérique (3) après interpénétration (donnant lieu à une couche appelée couche composite (4)). La lame composite résultante, après moulage, (5) comprend une couche supérieure et un mélange conducteur de renfort-charge-polymère, ledit mélange étant composé de la couche sèche poreuse (1) et de la couche polymérique (3) après interpénétration (donnant lieu à une couche appelée couche composite (4)). La lame composite résultante, après moulage, (4) comprend un mélange conducteur de renfort-charge-polymère, ledit mélange étant composé de la couche sèche poreuse (1) et de la couche polymérique (3) après interpénétration donnant lieu à une couche appelée couche composite (4). Dans le cadre de l’invention, la couche polymérique figure 1 A, B, C (3) de préférence thermoplastique qui forme la matrice pénètre dans l’épaisseur de la couche sèche poreuse. Cette pénétration permet d’assurer une liaison forte entre la couche sèche poreuse, figure 1 A, B, C (1) et la couche conductrice figure 1 A, B, C (2) juxtaposée de l’empilement. La charge conductrice dans la couche sèche de renfort est présente en une quantité suffisante pour rendre la composition, après avoir été moulée en une plaque, électriquement conductrice avec une résistance spécifique surfacique (aussi nommé ASR) normale à la couche conductrice graphitique, dans l’épaisseur de la lame, inférieure à 15mΩ.cm². De préférence encore, la conductivité dans le sens de l'épaisseur est suffisamment élevée et l'épaisseur de la lame est suffisamment fine, moins de 0.2mm, pour que la résistance spécifique surfacique soit inférieure à 10mΩ.cm². Dans un mode de réalisation préféré, lorsque les couches supérieure et inférieure sont en matière graphitique et sont liées par une couche composite de matrice polymère électriquement conductrice, la lame résultante figure 2 A, B, C peut être utilisée comme une plaque bipolaire qui est interposée entre deux unités de pile à combustible.